(57)【特許請求の範囲】
【請求項１】
成分（ａ）塩化ビニル系樹脂 １００質量部；及び
成分（ｂ）ｃａｓＮｏ．２８５５３−１２−０のフタル酸ジイソノニルエステルを水素添加して得られるシス異性体９０〜１００モル％、トランス異性体１０〜０モル％のシクロヘキサン−１，２−ジカルボン酸ジ（イソノニル）エステル  １５〜１５０質量部；
を含む食品関連製品用塩化ビニル系樹脂組成物。
ここで上記食品関連製品は食品と直接接する製品である。
【請求項２】
更に安定剤を、上記成分（ａ）塩化ビニル系樹脂 １００質量部に対して、０．１〜１０質量部を含む請求項１に記載の樹脂組成物。
【請求項３】
上記食品関連製品が、油脂又は脂肪を多く含む食品と直接接する製品である請求項１又は２に記載の樹脂組成物。
【請求項４】
請求項１〜３の何れか１項に記載の樹脂組成物を含む食品関連製品。
【請求項５】
上記食品関連製品が、油脂又は脂肪を多く含む食品と直接接する製品である請求項４に記載の食品関連製品。
【請求項６】
上記食品関連製品が、包装用フィルム、包装用チューブ、収納瓶、獣肉の加工用装置の搬送ベルト、錠剤の包装用シート、カプセルの包装用シート、食品のデリバリー用ホース、飲料水のデリバリー用ホース、食品を取り扱う手袋、食品用液体収納タンク、及びハンディポンプからなる群から選択される何れか１種である請求項４に記載の食品関連製品。
【発明の詳細な説明】
【技術分野】
【０００１】
本発明は、塩化ビニル系樹脂組成物に関する。更に詳しくは、成形性、及び耐ブリード性に優れ、かつ食品衛生法に基づく食品、添加物等の規格基準昭和５７年厚生省告示２０号に定める蒸発残留物試験法にて測定したｎ−ヘプタン抽出量（以下、「ヘプタン抽出量」と略すことがある。）が少なく、そのため食品関連製品、特に食品と直接接する製品の材料として、好適に用いることのできる塩化ビニル系樹脂組成物に関する。
【背景技術】
【０００２】
従来から、食品関連製品、特に精肉、鮮魚、及び青果などの生鮮食品と直接接する製品の材料としては、透明性、柔軟性、及びヒートシール性に優れていることから、塩化ビニル系樹脂、アジピン酸エステル系可塑剤、及びエポキシ化植物油を含む塩化ビニル系樹脂組成物が広く用いられている。
【０００３】
食品と直接接する製品は、衛生性、安全性、及び食品等への非移行性が、重要である。そのため食品と直接接する製品の材料には、その原材料として、米国のＦＤＡ規格（Ｆｏｏｄ ａｎｄ Ｄｒｕｇ Ａｄｍｉｎｉｓｔｒａｔｉｏｎ）や日本のＰＬ規格（塩化ビニル樹脂製包装容器包装等に関する自主規制基準）等に記載された物質を用いることが求められている。また昭和５７年厚生省告示２０号は、油脂、及び脂肪性食品の疑似抽出溶媒としてｎ−ヘプタンを用いた蒸発残留物試験を定め、これが少量であることを求めている。
【０００４】
近年、プラスチック材料、及びその添加剤の安全性に対する関心の高まりから、食品と直接接する製品の材料には、ヘプタン抽出量が少ないこと（材料中の成分が食品等へ移行しないこと）、及び用いられる原材料そのものの安全性が極めて高いことが求められている。
【０００５】
そこで、「１，２−シクロヘキサンジカルボン酸若しくはその無水物と、炭素数９の分岐鎖のアルコールを必須成分とする炭素数４〜１３の脂肪族一価混合アルコールとをエステル化反応して得られる１，２−シクロヘキサンジカルボン酸ジエステルであって、前記脂肪族一価混合アルコール中の炭素数９の分岐鎖のアルコールの含有率が７０〜９７重量％であり、炭素数９の分岐鎖のアルコール以外のアルコールの含有率が３〜３０重量％であることを特徴とする１，２−シクロヘキサンジカルボン酸ジエステルを含む塩化ビニル系樹脂用可塑剤。」を用いることが提案されている（特許文献１）。しかし、成形性、及び耐ブリードに優れ、かつヘプタン抽出量の少ない塩化ビニル系樹脂組成物を得ることはできなかった。
【先行技術文献】
【特許文献】
【０００６】
【特許文献１】特開２００１−２０７００２号公報
【発明の概要】
【発明が解決しようとする課題】
【０００７】
本発明の課題は、成形性、及び耐ブリードに優れ、かつヘプタン抽出量が少なく、そのため食品関連製品、特に食品と直接接する製品の材料として、好適に用いることのできる塩化ビニル系樹脂組成物を提供することにある。
【課題を解決するための手段】
【０００８】
本発明者は、鋭意研究した結果、特定の可塑剤を含む塩化ビニル系樹脂組成物により、上記課題を達成できることを見出した。
【０００９】
すなわち、本発明は、
成分（ａ）塩化ビニル系樹脂 １００質量部；及び
成分（ｂ）ｃａｓＮｏ．２８５５３−１２−０のフタル酸ジイソノニルエステルを水素添加して得られるシス異性体９０〜１００モル％、トランス異性体１０〜０モル％のシクロヘキサン−１，２−ジカルボン酸ジ（イソノニル）エステル  １５〜１５０質量部；
を含む食品関連製品用塩化ビニル系樹脂組成物である。
【００１０】
第２の発明は、上記食品関連製品が、食品と直接接する製品であることを特徴とする第１の発明に記載の樹脂組成物である。
【００１１】
第３の発明は、第１の発明又は第２の発明に記載の樹脂組成物を含む食品関連製品である。
【発明の効果】
【００１２】
本発明の塩化ビニル系樹脂組成物は、成形性、及び耐ブリードに優れ、かつヘプタン抽出量が少ない。そのため食品関連製品、特に食品と直接接する製品、中でも油脂や脂肪を多く含む食品、例えば、ソーセージ、ベーコン、ハム、バター、マーガリン、獣肉、魚肉、鶏肉、食用油、及び飲料水（水、ジュースなど）などの食品と直接接する製品、例えば、包装用フィルム、包装用チューブ、収納瓶、獣肉等の搬送／加工用装置の搬送ベルト等、錠剤やカプセルの包装用シート、各種食品や飲料水等のデリバリー用ホース、食品を取り扱う手袋、食品用液体収納タンク、及びハンディポンプなどの製品の材料として、好適に用いることができる。
【発明を実施するための形態】
【００１３】
成分（ａ）「塩化ビニル樹脂」（必須成分）：
本発明の成分（ａ）として用いる塩化ビニル系樹脂は、−ＣＨ２−ＣＨＣｌ−で表される基を有する全ての重合体を指し、塩化ビニルの単独重合体；塩化ビニル・酢酸ビニル共重合体、塩化ビニル・（メタ）アクリル酸共重合体、塩化ビニル・（メタ）アクリル酸メチル共重合体、塩化ビニル・（メタ）アクリル酸エチル共重合体、塩化ビニル・マレイン酸エステル共重合体、塩化ビニル・エチレン共重合体、塩化ビニル・プロピレン共重合体、塩化ビニル・スチレン共重合体、塩化ビニル・イソブチレン共重合体、塩化ビニル・塩化ビニリデン共重合体、塩化ビニル・スチレン・無水マレイン酸三元共重合体、塩化ビニル・スチレン・アクリロニトリル三元共重合体、塩化ビニル・ブタジエン共重合体、塩化ビニル・イソプレン共重合体、塩化ビニル・塩素化プロピレン共重合体、塩化ビニル・塩化ビニリデン・酢酸ビニル三元共重合体、塩化ビニル・アクリロニトリル共重合体、塩化ビニル・各種ビニルエーテル共重合体等の塩化ビニルと塩化ビニルと共重合可能な他のモノマーとの共重合体；後塩素化ビニル共重合体等の塩化ビニル単独重合体や塩化ビニル系共重合体を改質したもの；さらには塩素化ポリエチレン等の構造上塩化ビニル樹脂と類似の塩素化ポリオレフィンを包含する。
【００１４】
上記成分（ａ）は、成形性、耐ブリード性、及びヘプタン抽出量の観点から、数平均重合度が、好ましくは３００〜７０００、より好ましくは１０００〜２５００である。
【００１５】
上記成分（ａ）としては、これらの塩化ビニル系樹脂の１種又は２種以上の混合物を用いることができる。
【００１６】
成分（ｂ）「ｃａｓＮｏ．２８５５３−１２−０のフタル酸ジイソノニルエステルを水素添加して得られるシス異性体９０〜１００モル％、トランス異性体１０〜０モル％のシクロヘキサン−１，２−ジカルボン酸ジ（イソノニル）エステル」（必須成分）：
本発明の塩化ビニル系樹脂組成物は、成分（ｂ）ｃａｓＮｏ．２８５５３−１２−０のフタル酸ジイソノニルエステル（以下、ＤＩＮＰと略すことがある。）を水素添加して得られるシス異性体９０〜１００モル％、トランス異性体１０〜０モル％のシクロヘキサン−１，２−ジカルボン酸ジ（イソノニル）エステルを含む。上記成分（ｂ）が、ＤＩＮＰを水素添加して得られるものであるため、本発明の樹脂組成物は、成形性、及び耐ブリード性に優れ、かつヘプタン抽出量の少ない樹脂組成物になる。
【００１７】
上記ＤＩＮＰとしては、特に制限されず、公知の方法で合成されたＤＩＮＰを用いることができる。
【００１８】
上記成分（ｂ）は、シス異性体９０〜１００モル％と、トランス異性体１０〜０モル％との混和物である。そのため成形性、及び耐ブリード性に優れ、かつヘプタン抽出量の極めて少ない樹脂組成物を得ることができる。好ましくは、シス異性体９５〜１００モル％と、トランス異性体５〜０モル％との混和物である。ここでシス異性体とトランス異性体との和は１００モル％である。
【００１９】
上記シス異性体と、トランス異性体との混和物は、ＤＩＮＰを公知の方法（例えば、特表２０１３−５１３４７７号公報に記載された技術。）で水素添加することにより得ることができる。
【００２０】
上記成分（ｂ）のシス異性体とトランス異性体との比率は、プロトンの核磁気共鳴スペクトル（以下、１Ｈ−ＮＭＲと略すことがある。）により求めることができる。ジアルキルヘキサヒドロフタレートのメチンのプロトンは２．５〜３．０ｐｐｍにシグナルが現れ、該シグナルのうち２．７〜３．０ｐｐｍはシス異性体に、２．５〜２．７ｐｐｍはトランス異性体に帰属される。従って、シス異性体の比率は２．５〜３．０ｐｐｍの積分面積に対する２．７〜３．０ｐｐｍの積分面積として、トランス異性体の比率は２．５〜３．０ｐｐｍの積分面積に対する２．５〜２．７ｐｐｍの積分面積として、求めることができる。１Ｈ−ＮＭＲの測定は、例えば、特表２００５−５０４１１９号公報などを参照して行うことができる。また株式会社三井化学分析センターなどに測定を依頼して行うこともできる。
【００２１】
上記成分（ｂ）の配合量は、成形性、耐ブリード性、及びヘプタン抽出量の観点から、成分（ａ）１００質量部に対して、成分（ｂ）１５〜１５０質量部、好ましくは２０〜１２０質量部である。
【００２２】
本発明の樹脂組成物には、本発明の目的に反しない限度において、上記成分（ｂ）以外の可塑剤、例えば、シス異性体とトランス異性体との比が規定範囲外のシクロヘキサン−１，２−ジカルボン酸ジ（イソノニル）エステル、ｃａｓＮｏ．６８５１５−４８−０のフタル酸ジイソノニルエステルを水素添加して得られるシクロヘキサン−１，２−ジカルボン酸ジ（イソノニル）エステル、フタル酸エステル、トリメリット酸エステル、脂肪酸２塩基性エステル、リン酸エステル、エポキシ系可塑剤、及びポリエステル系可塑剤を１種又は２種以上含ませてもよい。
【００２３】
本発明の樹脂組成物には、塩化ビニル系樹脂及びその樹脂組成物に通常用いられる安定剤を、更に含ませることができる。上記安定剤としては、例えば、有機スズ化合物系、バリウム−亜鉛系、カルシウム−亜鉛系、及び鉛系の安定剤などをあげることができる。これらの中で、環境問題の観点から、有機スズ化合物系、バリウム−亜鉛系、及びカルシウム−亜鉛系の安定剤が好ましい。安定剤としては、これらの１種、又は２種以上の混合物を用いることができる。安定剤の配合量は、上記成分（ａ）１００質量部に対して、０．１〜１０質量部が好ましい。
【００２４】
本発明の樹脂組成物には、各種金属セッケン、脂肪酸、及びポリエチレンワックスなどの滑剤を、更に含ませることができる。滑剤の配合量は、上記成分（ａ）１００質量部に対して、０．１〜１０質量部が好ましい。
【００２５】
本発明の樹脂組成物には、本発明の目的に反しない限度において、所望により、塩化ビニル系樹脂及びその樹脂組成物に通常用いられる各種添加剤（例えば、熱安定剤、充填剤、滑剤、発泡剤、顔料、紫外線吸収剤など。）や各種充填材（例えば、炭酸カルシウム、クレー、タルクなど。）を更に含ませることができる。
【００２６】
本発明の樹脂組成物は、上記成分（ａ）、上記成分（ｂ）、及び所望に応じて用いる任意成分を、任意の溶融混練機（例えば、単軸押出機、二軸押出機、ロール、ミキサー、及び各種のニーダーなど。）を使用して溶融混練することにより得ることができる。好ましくは加圧ニーダーを用い、樹脂温度１５０〜１８０℃で溶融混練することにより得ることができる。
【実施例】
【００２７】
以下、本発明を実施例により説明するが、本発明はこれらに限定されるものではない。
【００２８】
使用した原材料
成分（ａ）：
（ａ−１）数平均重合度Ｐ＝１０５０の塩化ビニル単独重合体。
（ａ−２）数平均重合度Ｐ＝１４００の塩化ビニル単独重合体。
（ａ−３）数平均重合度Ｐ＝１７００の塩化ビニル単独重合体。
（ａ−４）数平均重合度Ｐ＝２０００の塩化ビニル単独重合体。
（ａ−５）数平均重合度Ｐ＝２５００の塩化ビニル単独重合体。
【００２９】
成分（ｂ）：
（ｂ−１）ＤＩＮＰを水素添加して得られるシス異性体９２モル％、トランス異性体８モル％のジイソノニルシクロヘキサン−１，２−ジカルボキシレート可塑剤。
（ｂ−２）ＤＩＮＰを水素添加して得られるシス異性体１００モル％、トランス異性体０モル％のジイソノニルシクロヘキサン−１，２−ジカルボキシレート可塑剤。
【００３０】
比較成分（ｂ’）：
（ｂ’−１）ＤＩＮＰを水素添加して得られるシス異性体８５モル％、トランス異性体１５モル％のジイソノニルシクロヘキサン−１，２−ジカルボキシレート可塑剤。
（ｂ’−２）ｃａｓＮｏ．６８５１５−４８−０のフタル酸ジイソノニルエステルを水素添加して得られるシス異性体９５モル％、トランス異性体５モル％のジイソノニルシクロヘキサン−１，２−ジカルボキシレート可塑剤。
【００３１】
任意成分（Ｃ）：
（Ｃ−１）株式会社ＡＤＥＫＡのジオクチル錫メルカプト系安定剤「アデカスタブ４６５（商品名）」。
（Ｃ−２）株式会社ＡＤＥＫＡのバリウム−亜鉛系複合安定性。
（Ｃ−３）三井化学株式会社のポリエチレンワックス系滑剤「ハイワックス４２０２Ｅ（商品名）」。
【００３２】
試験方法
（１）押出フィルム製膜性：
４０ｍｍφの単軸押出機、ダイ幅５００ｍｍのＴダイ、及び引巻取装置を備える装置を使用し、ダイス出口樹脂温度２００℃の条件で、厚み１０μｍのフィルムを製膜した。該フィルムの外観を目視観察し、以下の基準で評価した。
〇：透明性良好。色調問題なし。ブツなし。
△：透明性やや劣る。色調やや赤みがかっている。ブツあり。
×：透明性劣る。色調赤く焼けている。ブツ多い
【００３３】
（２）耐ブリード性：
上記で得られたフィルムを１０ｃｍ×１０ｃｍの大きさに裁断し、温度７０℃、相対湿度９５％の環境下に７日間曝した後、フィルムの表面を目視観察し、以下の基準で評価した。
〇：試験前と変化なし。
△：試験前と比較してフィルム表面に若干の曇り感がある。しかし可塑剤等のブリードアウトは認められない。
×：可塑剤等のブリードアウトが認められる。
【００３４】
（３）ヘプタン抽出量：
上記で得られたフィルムを４５ｍｍ×８５ｍｍの大きさに裁断したものを２枚用意して、昭和５７年厚生省告示２０号に定める蒸発残留物試験法に従い、ｎ−ヘプタン抽出量を測定した。得られたヘプタン抽出量から、以下の基準で評価した。
○：ヘプタン抽出量が１５０ｐｐｍ未満である。
×：ヘプタン抽出量が１５０ｐｐｍ以上である。
【００３５】
実施例１〜１２、比較例１〜２
表１又は２に示す量（質量部）の成分を、加圧ニーダーを使用して排出時樹脂温度１６０℃の条件で溶融混練し、塩化ビニル樹脂組成物を得た。上記（１）〜（３）の評価を行った。結果を表１又は２に示す。
【００３６】
【表１】
0006461531.tif 000002
【００３７】
【表２】
0006461531.tif 000003
【００３８】
本発明の塩化ビニル樹脂組成物は、成形性、及び耐ブリード性に優れ、かつ昭和５７年厚生省告示２０号に定める蒸発残留物試験法にて測定したｎ−ヘプタン抽出量が１５０ｐｐｍ未満である。
【００３９】
一方、成分（ｂ）の替わりに、シス／トランス比が規定範囲外の可塑剤を用いた比較例１は、成形性、及び耐ブリード性に劣る。成分（ｂ）（ＤＩＮＰ（ｃａｓＮｏ．２８５５３−１２−０のフタル酸ジイソノニルエステル）を水素添加して得た可塑剤）の替わりに、ｃａｓＮｏ．６８５１５−４８−０のフタル酸ジイソノニルエステルを水素添加して得た可塑剤を用いた比較例２は、成形性、及び耐ブリード性に劣る。